(57)【要約】【課題】建物の外壁や屋根等のコンクリート躯体の外表面に断熱材および防水層を形成して効率よく建物の断熱を行うとともに建物を保護する外断熱防水工法を提供する。【解決手段】コンクリート駆体からなる下地１の外側に接着剤２を介してフェノール樹脂発泡体からなる断熱材３を接着し、更に補強メッシュ５を積層した上に固定プレート６を配置して下地１にアンカー固定し、その上から水和凝固型防水材からなる防水層８を形成する。【選択図】図１
2007231723.tif 000002
【特許請求の範囲】
【請求項１】
コンクリート駆体の外側に断熱材を配置することによって、壁を通した建物内外の熱の出入を抑える外断熱防水工法において、コンクリート駆体からなる下地の外側に接着剤を介してフェノール樹脂発泡体からなる断熱材を接着し、更に補強メッシュを積層した上に固定プレートを配置して下地にアンカー固定し、その上から水和凝固型防水材からなる防水層を形成することを特徴とする外断熱防水工法。
【請求項２】
水和凝固型防水材として、セメントと樹脂エマルションに骨材を混ぜ合わせたポリマーセメントモルタルを用いた請求項１記載の外断熱防水工法。
【請求項３】
水和凝固型防水材におけるセメントと樹脂エマルションの配合量をセメント／樹脂エマルションの固形分比で１００／２０〜１００／２００の範囲とした請求項２記載の外断熱防水工法。
【請求項４】
補強メッシュとして炭素繊維とポリビニルアルコール系合成繊維の交織にて得られたメッシュを用いてなる請求項１〜２記載の外断熱防水工法。
【発明の詳細な説明】
【技術分野】
【０００１】
本発明はコンクリート製の建物において外壁の表面に断熱層を含む防水を施す外断熱防水工法にかかわり、詳しくは断熱層、補強メッシュや防水層の素材を選定することによって断熱性や難燃性に優れ耐久性にも優れた外断熱防水工法に関する。
【背景技術】
【０００２】
外断熱工法を用いて建築されたコンクリート建築物が増えてきている。外断熱工法とは、建築物を構成するコンクリート躯体を外側から断熱保護することによって外気温の影響を小さくすることのみならず紫外線等の影響も低減することができる。建物内に断熱材を配置するものに比べて外気温の影響を小さくする効果が高くて室内の温度変化をかなり少なくすることができるので、冷暖房の使用を抑えることになり省エネルギーにつながる。また、コンクリート躯体に対する紫外線を受ける量や空気、雨水等の接触も少なくすることができるので建築物の長寿命化にもなり、経済的にも環境的にも優れたものとすることができる。
【０００３】
従来、建物の断熱に用いる断熱材としては、ポリスチレンフォーム、ポリウレタンフォームが挙げられる。しかし、ポリスチレンフォームは熱伝導性が大きく断熱性能がさほど高いとはいえず必要な断熱性能を得るために厚みを大きく取らなければならなくなること、また、透湿係数が大きいため建物の内部結露の問題が置きやすいこと、更に可燃性であるため火災に対する不安という問題があった。
【０００４】
またポリウレタンフォームは、吸湿性が大きく吸湿量が増えていくにつれて断熱性能が低下してしまうという問題があった。
【０００５】
また外断熱工法として特許文献１や特許文献２のようなものがあり、特許文献１では、発泡プラスチック等からなる断熱ボードにモルタル層を設け、グラスファイバーメッシュを配置して更に表面モルタルを設ける外断熱工法が開示されている。
【０００６】
また特許文献２には断熱材の上にワイヤメッシュを配置するとともに断熱材を貫通して内壁側で螺子止めした支持部材にてワイヤメッシュを係止した外断熱工法が開示されている。
【０００７】
また、特許文献３および特許文献４には自己消火性を有するフェノール系断熱材を配設した外側に、外通気可能な防水紙および鉄網を取り付けて、軽量セメントモルタルを塗着した湿式外断熱通気工法が開示されている。
【０００８】
【特許文献１】特開２００４−２３８７７号公報
【特許文献２】特開２００４−２２５２８６号公報
【特許文献３】特開２００２−２３５３８６号公報
【特許文献４】特開２００２−２４２３２４号公報
【発明の開示】
【発明が解決しようとする課題】
【０００９】
特許文献１の外断熱工法では、断熱材の上にモルタル層を設けた上のメッシュとしてグラスファイバーメッシュを用いている。メッシュを配置することにより断熱材やその上のモルタル層の剥落を防止することができるが、グラスファイバーの場合、強度的に不足するところがあり、長期になるとモルタル層の剥落という問題がある。また、耐アルカリ性に劣るため、セメント系の外装材に接することで強度が低下してくるといった問題があった。
【００１０】
特許文献３や４の外断熱工法においては、断熱材の外側に鉄網を配置している。湿式工法でポリマーセメント等を塗布積層するような場合は、長期になると鉄網に錆が発生して強度の低下等につながってしまう。
【００１１】
その他、メッシュとしてポリエステルメッシュを使用することもあるが、強度が小さいことからガラスファイバーメッシュと同様に長期の使用においてモルタル層や断熱層の剥落の問題が発生しやすいこと、また伸びが大きいので断熱材の固定が次第に緩んでくるという問題があった。
【００１２】
そこで本発明では、断熱性能は高くて厚みが薄くても十分な断熱性能を発揮することができ、透湿係数は低いので建物内部の結露の問題を起こすことがなく、さらには難燃性で火災にも強い断熱材を用いており、しかも強度に優れるとともに伸びも少なく、また水分やアルカリ等に対する耐性も高いメッシュを使用することで長期に渡って断熱材やモルタル層の剥落を防止することができる外断熱防水工法の提供を課題とする。
【課題を解決するための手段】
【００１３】
上記のような課題を達成するために本発明の請求項１では、コンクリート駆体の外側に断熱材を配置することによって、壁を通した建物内外の熱の出入を抑える外断熱防水工法において、コンクリート駆体からなる下地の外側に接着剤を介してフェノール樹脂発泡体からなる断熱材を接着し、更に補強メッシュを積層した上に固定プレートを配置して下地にアンカー固定し、その上から水和凝固型防水材からなる防水層を形成することを特徴とする。
【００１４】
請求項２では、水和凝固型防水材として、セメントと樹脂エマルションに骨材を混ぜ合わせたポリマーセメントモルタルを用いた請求項１記載の外断熱防水工法としている。
【００１５】
請求項３では、水和凝固型防水材におけるセメントと樹脂エマルションの配合量をセメント／樹脂エマルションの固形分比で１００／２０〜１００／２００の範囲とした請求項２記載の外断熱防水工法としている。
【００１６】
請求項４では、補強メッシュとして炭素繊維とポリビニルアルコール系合成繊維の交織にて得られたメッシュを用いてなる請求項１〜２記載の外断熱防水工法としている。
【発明の効果】
【００１７】
請求項１の発明では、断熱材としてフェノール樹脂発泡体を用いていることから、断熱効果が大きいので同じ断熱性能を得るのに断熱層の厚みも薄く設定することができ、透湿係数も湿気が通過する量も少なく建物内部の結露の問題もなく、自己消火性を有していることから火災に対しても延焼の防止にもなる。
【００１８】
請求項２の発明では、水和凝固型防水材としてポリマーセメントモルタルを用いており、防水性にも優れているとともに強度の高い防水層を形成することができる。
【００１９】
請求項３では、水和凝固型防水材におけるセメントと樹脂エマルションの配合量をセメント／樹脂エマルションの固形分比で１００／２０〜１００／２００の範囲とした請求項２記載の外断熱防水工法としており、施工性を損なうことなく伸びを持たせることができるので、下地のずれや動きがあった場合でも防水層が断裂したり浮きが生じたりするといった問題を防止することができる。
【００２０】
請求項４では補強メッシュとして炭素繊維とポリビニルアルコール系合成繊維の交織にて得られたメッシュを用いていることから強度に優れるとともに伸びも少なく耐アルカリ性に優れているためモルタルと接しても強度の低下が起こりにくい。
【発明を実施するための最良の形態】
【００２１】
図１は本発明の外断熱工法の断面図であり、図２は部分切欠き斜視図である。建物の壁であるコンクリート躯体を下地１として、接着剤２を介して断熱材３を貼着する。接着剤２は断熱材３と下地１の間の全面に塗布しなくても部分的に塗布しても構わない。次に断熱材３の上にプライマー４を塗り、その上から補強メッシュ５を配置する。補強メッシュの上に所定間隔で固定プレート６を配置してアンカー部材７を断熱材３を貫通して下地１に配置した雌ネジに螺着して固定する。その上から水和凝固型防水材を塗着して防水層８を形成する。
【００２２】
後は必要に応じて表面に塗料等の仕上げ材９を塗布することによって、コンクリート躯体の外表面に断熱効果を有する防水層を形成する。そうすることで例えば夏場においてもコンクリート躯体に熱を蓄えることがないので、昼間にコンクリート躯体に蓄熱して夜になっても室温が下がらないといったこともなく、もちろん夏場冬場を通して建物内外の熱の行き来を遮断して室内の温度変化を極力少なくし、わずかな冷暖房で十分に室温を上げたり下げたり調節を行うことができる。
【００２３】
本発明で用いられる接着剤２は、下地１と断熱材３を接着使用するもので、両者との接着性に優れたものでなければならず、例えばエチレン酢酸ビニル系樹脂やセメントに樹脂エマルションを配合したポリマーセメント等を用いることができる。
【００２４】
断熱材３としては、断熱性能は高くて厚みが薄くても十分な断熱性能を発揮することができ、透湿係数は低いので建物内部の結露の問題を起こすことがなく、さらには難燃性で火災にも強い断熱材ということで、フェノール樹脂発泡体を用いることが好ましい。
【００２５】
本発明で用いるのに好ましいフェノール樹脂発泡体として、例えばレゾール型フェノールフォームを挙げることができる。レゾール型フェノールフォームはレゾール型フェノール樹脂に整泡剤、発泡剤、硬化剤および必要に応じてその他の添加剤を配合して混合し、クリーム状になったものを発泡硬化させることにより得られるものである。
【００２６】
また、補強メッシュ５としては炭素繊維からなるメッシュを用いることが好ましい。炭素繊維からなるメッシュは強度に優れており、伸びも少なく、耐アルカリ性にも優れているので長期に渡って断熱材３をしっかりと固定することができ、防水層の補強としても十分である。また、炭素繊維とポリビニルアルコール系繊維を交織して得られたメッシュを用いると、炭素繊維単独で用いるのとほとんど変わらない強度を得られるが、わずかに伸びが大きくなることから補強メッシュ５を設置したときの歪や波打ちを吸収することができるので作業性がよくなることと、価格面で安くなるというメリットがある。
【００２７】
補強メッシュ５の上から断熱材３と補強メッシュ５とを下地１に固定するために固定プレート６を用いるが、固定プレート６は所定間隔をもって配置する。配置する固定プレート６の数は、下地１の状態にもより、風などの影響で浮き上がったりしないように十分に下地１に固定される必要があり、通常４〜１０個／ｍ2程度の範囲で均等に配置する。
【００２８】
また、本発明の固定プレート６はステンレス、亜鉛メッキ鋼板、ガルバニウム鋼板、溶融アルミニウムメッキ鋼板、冷間圧延ステンレス鋼板、アルミニウム板、アルミニウム合金板などの金属やその他の無機素材、繊維強化樹脂などからなる径がφ４０〜８０ｍｍ程度の円形または正方形、矩形などの形状からなる。
【００２９】
固定プレート６の厚みは使用する金属の種類によっても夫々異なるが、通常０．４〜１．５ｍｍ程度のものが用いられる。０．４ｍｍ未満であると剛性が低く、また１．５ｍｍを超えると加工性が乏しくなる上に、厚みが大きくなりすぎて防水層の表面に固定プレートの形状が目立つようになるので外観面で好ましくない。特にステンレス鋼を用いる場合は０．５〜１．０ｍｍの厚さがもっとも好ましい。ステンレス鋼であればこの範囲で剛性も十分に得られ施工も容易である。
【００３０】
プライマー４は断熱材３および補強メッシュ５と水和凝固型防水材からなる防水層８を強固に接着するためのものであり、素材としてはエチレン酢酸ビニル（ＥＶＡ）、変性ＥＶＡ、アクリル樹脂、エポキシ樹脂、ウレタン樹脂、アクリルスチレン、ＳＢＲ、ＣＲ等のエマルションを用いることができる。
【００３１】
防水層８を形成する水和凝固型防水材とはセメントペーストに樹脂エマルションを配合したものでセメントペーストは、水和硬化性粉体で一般的なポルトランドセメントやアルミナセメント、フライアッシュセメント、シリカセメント、マグネシアセメント、急硬性セメントなどに水を混入したペースト体であり、砂などの骨材が混入された一般的にセメントモルタルと呼ばれるものも使用可能である。更に、前記セメント分に樹脂エマルションを配合してセメントペースト自身に防水効果を付与したようなものでも構わない。
【００３２】
樹脂エマルションとしては、エチレン酢酸ビニル（ＥＶＡ）、変性ＥＶＡ、アクリル樹脂、エポキシ樹脂、ウレタン樹脂、アクリルスチレン、ＳＢＲ、ＣＲなどを挙げることができ、これらの中では接着性とコストの面からエチレン酢酸ビニル樹脂を用いることが実用的で好ましい。
【００３３】
両者の配合量としてはセメント／樹脂エマルション比（固形分比）で１００／２０〜１００／２００が好適であり、樹脂エマルション量を多くすることによって水密性や断熱材との接着性が向上する。従って、上記セメント／樹脂エマルション比は上記１００／２０〜１００／２００の範囲が好適であり、更に好ましくは１００／３０〜１００／６０の範囲である。
【００３４】
もし、１００／２０以下であると透水量が大きく、水密性が殆どなくなるので好ましくない。一方、２０／１００以上であると塗布のし易さが薄れ、乾燥までの時間がかかり、作業性が悪くなる欠点がある。また、特に１００／３０〜１００／６０の範囲にすることによって、施工性を損なうことなく防水層８に十分な伸びを持たせることができ、下地に亀裂が生じたり動きがあったとしても、防水層８が断裂したり浮きを生じたりするといった問題を抑えることができる。
【００３５】
水和凝固型防水材を塗布するときの厚みとしては０．５〜３ｍｍ程度、塗布量としては１．０〜６ｋｇ／ｍ２程度が好ましい。厚みが０．５ｍｍ未満であればその上に塗布する防水材１の補強メッシュ５による物理的なアンカー効果が少なくなり、また防水層としての強度が低下する。一方、３ｍｍを超える厚みでは、水和凝固型防水材を複数回塗り重ねる必要があるので作業性が悪くなり、また硬化に長時間を要するので好ましくない。
【産業上の利用可能性】
【００３６】
本発明は、建物の外壁や屋根等のコンクリート躯体の外表面に断熱材および防水層を形成して効率よく建物の断熱を行うとともに建物を保護する外断熱防水工法として用いることができる。
【図面の簡単な説明】
【００３７】
【図１】本発明の外断熱工法の断面図である。
【図２】本発明の外断熱工法の部分切欠き斜視図である。
【符号の説明】
【００３８】
１    下地
２    接着剤
３    断熱材
４    プライマー
５    補強メッシュ
６    固定プレート
７    アンカー部材
８    防水層
【図１】
2007231723.tif 000003
【図２】
2007231723.tif 000004